ЛИСТ ИЗ АЛЮМИНИЕВОГО СПЛАВА ДЛЯ МЕТАЛЛИЧЕСКИХ БУТЫЛОК ИЛИ АЭРОЗОЛЬНЫХ БАЛЛОНОВ

1. Способ изготовления металлической бутылки или аэрозольного баллона посредством штамповки-вытяжки и шейкообразования, также известного специалистам в данной области техники как «necking», включающий изготовление листа на следующих этапах:
литье сляба из алюминиевого сплава, имеющего состав (% по массе):
Si: 0,10-0,35, Fe: 0,30-0,55, Cu: 0,05-0,20, Mn: 0,70-1,0, Mg: 0,80-1,30, Zn: ≤0,25, Ti: <0,10, другие элементы <0,05 каждый и <0,15 всего, остальное - алюминий,
удаление поверхностного слоя и гомогенизация сляба при температуре 550-630°С в течение по меньшей мере одного часа,
горячая прокатка,
первый этап холодной прокатки с коэффициентом обжатия 35-80%,
рекристаллизационный отжиг,
повторная холодная прокатка с коэффициентом обжатия 10-35% до толщины 0,35-1,0 мм,
отличающийся тем, что рекристаллизационный отжиг осуществляют при температуре 300-400°С в течение по меньшей мере одного часа.
2. Способ по п.1, отличающийся тем, что рекристаллизационный отжиг осуществляют при температуре 340-360°С в течение по меньшей мере одного часа.
3. Способ по любому из пп.1 или 2, отличающийся тем, что алюминиевый сплав имеет следующий состав (% по массе):
Si: 0,20-0,30, Fe: 0,35-0,50, Cu: 0,05-0,15, Mn: 0,80-0,90, Mg: 1,15-1,25, Zn: ≤0,25, Ti: <0,10, другие элементы <0,05 каждый и <0,15 всего, остальное - алюминий.
4. Лист, изготовленный способом по п.3, отличающийся тем, что его предел текучести после термообработки при 205°С в течение 10 мин, имитирующей сушку лаков, составляет 170-210 МПа, а предел прочности на разрыв составляет 200-240 МПа.
5. Лист по п.4, отличающийся тем, что снижение предела текучести до и после термообработки, имитирующей сушку лаков, составляет 20-40 МПа.
6. Лист по любому из пп.4 или 5, отличающийся тем, что его коэффициент анизотропии, измеренный по методу оценки штампуемости стаканов по стандарту NF EN 1669 после холодной прокатки до толщины 0,35-1,0 мм, составляет 1-4%.
7. Лист по любому из пп.4 или 5, отличающийся тем, что на выходе испытания по методу оценки штампуемости стаканов он имеет фестоны под углом 45° по обеим сторонам от направления прокатки и практически не имеет фестонов под углом 0 и 180° к упомянутому направлению.
8. Лист по любому из пп.4 или 5, отличающийся тем, что его формуемость такова, что он не проявляет никаких трещин или складок при интенсивной вытяжке за два прохода, первый со степенью вытяжки, отношением между диаметром плоской заготовки и диаметром пуансона, от 1,5 до 1,9, второй - со степенью вытяжки от 1,3 до 1,6.
9. Лист по любому из пп.4 или 5, отличающийся тем, что после холодной прокатки до толщины 0,35-1,0 мм он имеет микроструктуру с удлиненными зернами с фактором продолговатости, отношением размера зерна в направлении прокатки к размеру зерна в направлении толщины, измеренным после анодного окисления и с помощью оптической микроскопии в поляризованном свете, от 2 до 10.
10. Металлическая бутылка, известная специалистам в данной области техники как «банка» или «банка для напитков», отличающаяся тем, что она изготовлена из листа по любому из пп.4-9.
11. Фасонная металлическая бутылка, в которой главные стенки не являются строго цилиндрическими, отличающаяся тем, что она изготовлена из листа по любому из пп.4-9.
12. Аэрозольный баллон, известный специалистам в данной области техники как «аэрозольный баллон» или «аэрозольный дозатор», отличающийся тем, что он изготовлен из листа по любому из пп.4-9.
13. Фасонный аэрозольный баллон, в котором главные стенки не являются строго цилиндрическими, отличающийся тем, что он изготовлен из листа по любому из пп.4-9.